(57)【要約】  生産性に優れたエレクトロクロミック表示素子の製造方法を提供することを目的とする。  本発明にかかるエレクトロクロミック表示素子の製造方法は、表示電極２と対向電極５との間に発色層３及び電解質層４を有するエレクトロクロミック表示素子の製造方法である。そして、表示電極２と対向電極５との間に、π電子系共役モノマーと電解質を含むモノマー含有電解質層８を形成する工程と、表示電極２と対向電極５に電圧を印加し、π電子系共役モノマーを電気化学重合させ、表示電極２又は対向電極５に選択的にπ電子系共役高分子膜を含む発色層３を形成する工程とを有する。
2009031422.tif 000002
【特許請求の範囲】
【請求項１】
表示電極と対向電極との間に発色層及び電解質層を有するエレクトロクロミック表示素子の製造方法であって、
前記表示電極と前記対向電極との間に、少なくとも１種のπ電子系共役モノマーと電解質を含むモノマー含有電解質層を形成する工程と、
前記表示電極と前記対向電極に電圧を印加し、前記π電子系共役モノマーを電気化学重合させ、前記表示電極及び／又は前記対向電極に選択的にπ電子系共役高分子膜を含む前記発色層を形成する工程とを有するエレクトロクロミック表示素子の製造方法。
【請求項２】
前記表示電極の全光線透過率が７０％以上である請求項１に記載のエレクトロクロミック表示素子の製造方法。
【請求項３】
前記π電子系共役モノマーが
アニリン；
主鎖にホウ素を導入できる構造を有するπ電子系共役モノマー；
ピランに代表される芳香環の一部の炭素が酸素に置換されたπ電子系共役モノマー；
２，３−ジアルキルフェニル、２，５−ジアルキルフェニル、２，３，５，６−テトラアルキルフェニル、２，３−アルコキシフェニル、２，５−アルコキシフェニル、２，３，５，６−テトラアルコキシフェニル、２−（Ｎ，Ｎ，−ジアルキルアミノ）フェニル、２，５−ジ（Ｎ，Ｎ，−ジアルキルアミノ）フェニル、２，３−ジ（Ｎ，Ｎ，−ジアルキルアミノ）フェニル、ｐ−フェニレンオキシド、ｐ−フェニレンスルフィド、ｐ−フェニレンアミノ、ｐ−フェニレンビニレン、及びフルオレンからなる群から選ばれるベンゼン誘導体；
ナフタレン、アントラセン、テトラセン、ペンタセン、ヘキサセン、ヘプタセン、ナフチレンビニレン、ペリナフタレン、アミノピレン、及びフェナントレンからなる群から選ばれるアセン誘導体；
Ｎ−アルキルカルバゾールからなるカルバゾール誘導体；
ピリミジン、ピリダジン、トリアジン、ピラジン、キノリン、及びプリンからなる群から選ばれるピリジン誘導体；
３−アルキルフランからなるフラン誘導体；
Ｎ−アルキルピロール、エチレン−３，４−ジオキシピロール、及びプロピレン−３，４−ジオキシピロールからなる群から選ばれるピロール誘導体；
チオフェンビニレン、アルキルチオフェン、エチレン−３，４−ジオキシチオフェン、プロピレン−３，４−ジオキシチオフェン、チエノチオフェン、チエノフラン、チエノピラジン、及びイソチアナフテンからなる群から選ばれるチオフェン誘導体；及び
アセチレン、オキサジアゾール、チアジル、セレノフェン、テルロフェン、イミダゾール、オキサゾール、チアゾール、ピラゾール、イソキサゾール、イソチアゾール、ベンゾトリアゾール、ピラン、ベンゾチアジアゾール、及びベンゾオキサジアゾールからなる群から選ばれるπ電子系共役化合物、
からなる群から選ばれる少なくとも１つの化合物を含む請求項１又は２に記載のエレクトロクロミック表示素子の製造方法。
【請求項４】
前記π電子系共役モノマーが、前記π電子系共役モノマーを含有する前記電解質全体に対して、０．００１〜１．０［モル／ｌ］の濃度である請求項１乃至３のいずれか１項に記載のエレクトロクロミック表示素子の製造方法。
【請求項５】
前記電解質が、前記π電子系共役モノマーを含有する前記電解質全体に対して、０．０１〜５．０［モル／ｌ］の濃度で支持電解質を含む請求項１乃至４のいずれか１項に記載のエレクトロクロミック表示素子の製造方法。
【請求項６】
前記発色層を形成する工程後に、未反応π電子系共役モノマーを紫外線照射、もしくは加熱処理によって失活させる工程を有する請求項１乃至５のいずれか１項に記載のエレクトロクロミック表示素子の製造方法。
【請求項７】
前記電解質が、常温溶融塩を含む請求項１乃至６のいずれか１項に記載のエレクトロクロミック素子の製造方法。
【発明の詳細な説明】
【技術分野】
【０００１】
本発明は、エレクトロクロミック表示素子の製造方法に関する。
【背景技術】
【０００２】
近年、明るく色純度に優れ、かつ低消費電力でフルカラー表示が容易な材料への要望が高まってきている。例えば、従来においては、ＣＲＴ、ＬＣＤ、ＰＤＰ、ＥＬＤ等の発光型素子は明るくて見やすいという特徴を有しており、多くの技術の提案がなされてきた。しかしながら、上記各種発光型素子は、発光を直視しなければならないため、長時間観察すると視覚的な疲労を引き起こすという問題があった。さらに、携帯電話等のモバイル機器は、屋外で使用される場合が多く、太陽光下では、発光が相殺されて視認性が悪化するという問題もあった。また、ＬＣＤは、発光型素子の中でも特に需要が拡大している技術であり、大型、小型の、様々なディスプレイ用途に用いられている。しかしながら、ＬＣＤは視野角が狭いという問題を有しており、見やすさの観点からは他の発光型素子に比較すると改善すべき課題を有している。【０００３】
一方、オフィスにおけるコンピュータの普及により、文書の保存や伝達用に使用される紙の量は減少してきているが、デジタル情報を閲覧する際、紙に印刷して読む傾向は依然として根強い。したがって、一時的に使用するだけで破棄される紙の量は、逆に近年増加する傾向にある。また、書籍・雑誌・新聞などに日々消費される紙の量は、資源・環境の面から脅威であり、これらは媒体が変わらない限り減少する見込みはない。しかしながら、人間の情報認識方法や思考方法を考慮するとＣＲＴ（ｃａｔｈｏｄｅｒａｙ  ｔｕｂｅ：ブラウン管）や透過型液晶に代表されるような"ディスプレイ"に対する"紙"の優位性も無視することはできない。【０００４】
そこで近年では紙に代わる電子媒体として、紙の長所とデジタル情報をそのまま扱えるディスプレイの長所を融合した電子ペーパーの実現が期待されている。電子ペーパーに期待される必要な特性としては、反射型の表示素子であること、高白反射率・高コントラスト比を有すること、高精細な表示が出来ること、表示にメモリ効果があること、低電圧で駆動できること、薄くて軽いこと、安価であることなどが挙げられる。【０００５】
電子ペーパーの表示方式としては、反射型液晶方式、電気泳動方式、２色ボール方式、エレクトロクロミック方式などがある。反射型液晶方式には、二色性色素を用いたＧ−Ｈ型液晶方式や、コレステリック液晶方式等がある。これらの方式は発光型液晶方式と比較して、バックライトを使用しないために低消費電力であるという利点を有している。しかし、これらの方式は、視野角依存性があり、また光反射効率も低いため、必然的に画面が暗くなってしまうという問題を有している。電気泳動方式は、白色顔料や黒色トナーなどが、電界の作用によって電極上に移動する電気泳動という現象を利用したものである。２色ボール表示方式は、半分が白色、半分が黒色などの２色に塗り分けられた球体からなり、電界の作用による回転を利用したものである。どちらの方式も低消費電力で、視野角依存性がないという利点を有している。しかし、これらの方式では、粒状体が入り込めるだけの隙間が必要であり、最密に充填できないことから高コントラストを得ることは難しい。また、フルカラー化を行う場合には、カラーフィルターを利用する並置混合法を適用するため、反射率が低下し、必然的に画面が暗くなるという問題を有している。【０００６】
エレクトロクロミック方式は、電界印加によって可逆的な酸化還元反応が起こり、それに伴った発色／消色が起こることを利用したものである。また、従来においては、自動車の調光ミラーや、時計等にエレクトロクロミック（以下、ＥＣと略称する。）素子が用いられている。このＥＣ素子による表示は、偏光板等が不要であり、視野角依存性が無く、受光型で視認性に優れ、構造が簡易でかつ大型化も容易で、更には、材料の選択によって多様な色調の表示が可能であるという利点を有している。【０００７】
ＥＣ素子でフルカラー表示を行うためには、減法混色に用いられるシアン（Ｃ）、マゼンタ（Ｍ）、イエロー（Ｙ）の発色が可能な色素を適用し、Ｃ、Ｍ、Ｙ発色層を積層した構成とする。これにより、フルカラー発色が可能な表示装置が得られる。例えば、黒色は、Ｃ、Ｍ、Ｙを混色することにより表示できる。そして、白色は、各色素を消色状態として透明にし、背景色を白色にすることにより表示できる。このようにＥＣ素子は電気的に発色／消色を繰り返す反射型の表示素子であるため、その他の表示方式に対して、目に与える負担の点やコントラストの点などで有利と言える。【０００８】
また、近年、発色層の材料としてπ電子系共役高分子と呼ばれる材料の研究が進んでいる。本材料の中にはエレクトロクロミック特性を示すものが知られている。従来のπ電子系共役高分子の製膜方法は、π電子系共役高分子を溶解もしくは高度に分散させた液を塗布し、乾燥させ製膜する方法、π電子系共役モノマーを電気化学重合して製膜する方法が一般的には用いられている。（特許文献１、２、３、４参照）。
【特許文献１】特開２００２−２８７１７３号公報
【特許文献２】特開２００６−２０８８６２号公報
【特許文献３】特開２００６−０５８６１７号公報
【特許文献４】特表２００４−５２７９０２号公報
【発明の開示】
【発明が解決しようとする課題】
【０００９】
しかしながら、π電子系共役高分子は、殆どの溶媒に不溶であるとともに凝集力が強い。そこで、従来、π電子系共役高分子を溶媒に可溶化もしくは分散させるために、置換基を導入したり、界面活性剤を添加したりする必要があった。このため、工程が増えるとともに、π電子系共役高分子の純度を低下させる原因ともなっていた。また、溶媒に可溶化もしくは分散させたとしても、その液を均一に塗布、その後乾燥して製膜するという工程を経ねばならず、工程が煩雑であった。さらには、煩雑な工程を経て得られたπ電子系共役高分子の膜も、緻密性に欠けるものであり、発色ムラなどの課題を未だ解決できていなかった。【００１０】
一方、π電子系共役モノマーを電気化学重合して製膜する方法においては、緻密なπ電子系共役高分子膜が得られるものの、エレクトロクロミック表示素子として使用するには、予め電気化学重合によってπ電子系共役高分子が製膜された基板を別工程にて作成しておく必要があり、工程を煩雑にする原因となっていた。【００１１】
そこで本発明は、前記の課題に鑑みてなされたもので、生産性の優れたエレクトロクロミック表示素子の製造方法を提供することを目的とする。
【課題を解決するための手段】
【００１２】
本発明にかかるエレクトロクロミック表示素子の製造方法は、表示電極と対向電極との間に発色層及び電解質層を有するエレクトロクロミック表示素子の製造方法であって、前記表示電極と前記対向電極との間に、少なくとも１種のπ電子系共役モノマーと電解質を含むモノマー含有電解質層を形成する工程と、前記表示電極と前記対向電極に電圧を印加し、前記π電子系共役モノマーを電気化学重合させ、前記表示電極及び／又は前記対向電極に選択的にπ電子系共役高分子膜を含む前記発色層を形成する工程とを有するものである。これにより、生産性を向上させることができる。【００１３】
また、エレクトロクロミック表示素子は素子全体として酸化還元により電子の授受が成立するため、表示電極及び対向電極の両者に同時に発色層を設ける方が好ましい。これにより、ＥＣ表示素子の寿命、応答速度などを高めることができる。また、表示電極及び対向電極の両者に同時に発色層を設ける場合、いずれかの発色層は発色−消色の色コントラストが極めて低いことが好ましい。２つの発色層がエレクトロクロミックにより大きな色変化を起こした場合、表示電極の発色層を透過して来た光が、対向電極の発色層を透過もしくは反射すると、色調を更に変化させてしまうことになるためである。【００１４】
また、上述のエレクトロクロミック表示素子の製造方法であって、前記表示電極の全光線透過率が７０％以上であってもよい。これにより、視認性に優れたエレクトロクロミック表示素子を得ることができる。【００１５】
そして、上述のエレクトロクロミック表示素子の製造方法であって、前記π電子系共役モノマーがアニリン；主鎖にホウ素を導入できる構造を有するπ電子系共役モノマー；ピランからなる芳香環の一部の炭素が酸素に置換されたπ電子系共役モノマー；２，３−ジアルキルフェニル、２，５−ジアルキルフェニル、２，３，５，６−テトラアルキルフェニル、２，３−アルコキシフェニル、２，５−アルコキシフェニル、２，３，５，６−テトラアルコキシフェニル、２−（Ｎ，Ｎ，−ジアルキルアミノ）フェニル、２，５−ジ（Ｎ，Ｎ，−ジアルキルアミノ）フェニル、２，３−ジ（Ｎ，Ｎ，−ジアルキルアミノ）フェニル、ｐ−フェニレンオキシド、ｐ−フェニレンスルフィド、ｐ−フェニレンアミノ、ｐ−フェニレンビニレン、及びフルオレンからなる群から選ばれるベンゼン誘導体；ナフタレン、アントラセン、テトラセン、ペンタセン、ヘキサセン、ヘプタセン、ナフチレンビニレン、ペリナフタレン、アミノピレン、及びフェナントレンからなる群から選ばれるアセン誘導体；Ｎ−アルキルカルバゾールからなるカルバゾール誘導体；ピリミジン、ピリダジン、トリアジン、ピラジン、キノリン、及びプリンからなる群から選ばれるピリジン誘導体；３−アルキルフランからなるフラン誘導体；Ｎ−アルキルピロール、エチレン−３，４−ジオキシピロール、及びプロピレン−３，４−ジオキシピロールからなる群から選ばれるピロール誘導体；チオフェンビニレン、アルキルチオフェン、エチレン−３，４−ジオキシチオフェン、プロピレン−３，４−ジオキシチオフェン、チエノチオフェン、チエノフラン、チエノピラジン、及びイソチアナフテンからなる群から選ばれるチオフェン誘導体；及びアセチレン、オキサジアゾール、チアジル、セレノフェン、テルロフェン、イミダゾール、オキサゾール、チアゾール、ピラゾール、イソキサゾール、イソチアゾール、ベンゾトリアゾール、ピラン、ベンゾチアジアゾール、及びベンゾオキサジアゾールからなる群から選ばれるπ電子系共役化合物、からなる群から選ばれる少なくとも１つの化合物を含んでもよい。これらの材料を用いることにより、電気化学重合によって、緻密なπ電子系高分子膜を製膜することができる。表示電極及び対向電極の両者に同時に発色層を設ける場合、前記π電子系共役モノマーを２種類含んでいてもよい。また、それらの組み合わせとしては、例えば、酸化重合するタイプのｐ型と還元重合するタイプのｎ型の組み合わせであったり、重合電位の異なる２種類のｐ型またはｎ型であったりすればよい。【００１６】
上述のエレクトロクロミック表示素子の製造方法であって、前記π電子系共役モノマーが、前記π電子系共役モノマーを含有する前記電解質全体に対して、０．００１〜１．０［モル／ｌ］の濃度であってもよい。また、上述のエレクトロクロミック表示素子の製造方法であって、前記電解質が、前記π電子系共役モノマーを含有する前記電解質全体に対して、０．０１〜５．０［モル／ｌ］の濃度で支持電解質を含んでもよい。これにより、特性に優れたエレクトロクロミック表示素子を得ることができる。【００１７】
そして、上述のエレクトロクロミック表示素子の製造方法であって、前記発色層を形成する工程後に、未反応π電子系共役モノマーを紫外線照射、もしくは加熱処理によって失活させる工程を有してもよい。これにより、意図しない電極に、π電子系共役高分子が析出することを抑制することができる。【００１８】
なお、上述のエレクトロクロミック表示素子の製造方法であって、前記電解質が、常温溶融塩を含んでもよい。これにより、高いイオン伝導度が得られ、エレクトロクロミック表示素子の応答速度が向上する。
【発明の効果】
【００１９】
本発明によれば、生産性の優れたＥＣ表示素子の製造方法を提供することができる。
【図面の簡単な説明】
【００２０】
【図１】実施の形態にかかるＥＣ表示素子の構成を示す概略一部断面図である。
【図２】実施の形態にかかるＥＣ表示素子の駆動を示す概略一部断面図である。
【図３】実施の形態にかかるＥＣ表示素子の製造方法を示す概略一部断面図である。
【符号の説明】
【００２１】
１  第１絶縁性基板、２  表示電極、３  発色層、４  電解質層、５  対向電極、
６  第２絶縁性基板、７  スペーサー、８  モノマー含有電解質層
【発明を実施するための最良の形態】
【００２２】
まず、図１を用いてエレクトロクロミック（以下、ＥＣと略称する。）表示素子について説明する。図１は、本発明の実施の形態にかかるＥＣ表示素子の構成を示す概略一部断面図である。【００２３】
図１に示すように、本発明の基本となるＥＣ表示素子は、視認側から順に、第１絶縁性基板１、表示電極（第１の電極層）２、発色層（ＥＣ層）３、電解質層４、対向電極（第２の電極層）５、第２絶縁性基板６が形成される。すなわち、表示電極２と対向電極５が対向配置され、電極間に発色層３及び電解質層４が挟持されている。そして、表示電極２と発色層３、発色層３と電解質層４、及び電解質層４と対向電極５とは、直接接触している。スペーサー７は、発色層３及び電解質層４を取り囲むように形成され、電極間を所定の間隔に制御する。また、本実施の形態では、スペーサー７は、接着層としても機能し、表示電極２と対向電極５、又は第１絶縁性基板１と第２絶縁性基板６とを接着する。発色層３は、電界印加によって可逆的な酸化還元反応が起こり、それに伴った発色／消色が起こるものである。本実施の形態では、発色層３として、π電子系共役モノマー由来のπ電子系共役高分子が用いられる。ＥＣ表示素子は、以上のように構成される。【００２４】
第１絶縁性基板１は、観察者から発色層３を視認できる必要があるため、透明である必要があり、７０％以上の全光線透過率を有することが望ましい。さらに好ましくは８０％以上の全光線透過率を有することが望ましい。第１絶縁性基板１としては、ガラス基板や、ポリスチレン（ＰＳ）、ポリメチルメタクリレート（ＰＭＭＡ）、スチレン−メチルメタクリレート共重合体（ＭＳ）、ポリカーボネート（ＰＣ）、シクロオレフィンポリマー（ＣＯＰ）、シクロオレフィンコポリマー（ＣＯＣ）、ポリエチレンテレフタレート（ＰＥＴ）、ポリエチレンナフタレート（ＰＥＮ）、などの樹脂基板を用いることができる。【００２５】
表示電極２は、上記と同様の理由によって、透明である必要があり、７０％以上の全光線透過率を有することが望ましい。さらに好ましくは８０％以上の全光線透過率を有することが望ましい。表示電極２としては、インジウム−錫酸化物（ＩＴＯ）、アンチモンドープ錫酸化物（ＡＴＯ）、アンチモンドープ亜鉛酸化物（ＡＺＯ）、酸化亜鉛（ＺｎＯ）などの一般的に使用される金属酸化物からなる透明導電性膜を用いてもよい。さらには、シングルウォールカーボンナノチューブ（ＳＷＣＮＴ）、ダブルウォールカーボンナノチューブ（ＤＷＣＮＴ）などの導電性炭化物、ポリ（エチレン−３，４−ジオキシチオフェン）（ＰＥＤＯＴ）、ポリアニリン誘導体、ポリピロール誘導体、などの導電性高分子を透過率を低下させない程度に薄く積層したものを用いてもよい。【００２６】
発色層３には、π電子系共役モノマー由来のπ電子系共役高分子が用いられる。π電子系共役モノマーは、電気化学重合によって製膜可能な化合物であれば特に限定されない。例えば、π電子系共役モノマーが、アニリン；主鎖にホウ素を導入できる構造を有するπ電子系共役モノマー；ピランに代表される芳香環の一部の炭素が酸素に置換されたπ電子系共役モノマー；２，３−ジアルキルフェニル、２，５−ジアルキルフェニル、２，３，５，６−テトラアルキルフェニル、２，３−アルコキシフェニル、２，５−アルコキシフェニル、２，３，５，６−テトラアルコキシフェニル、２−（Ｎ，Ｎ，−ジアルキルアミノ）フェニル、２，５−ジ（Ｎ，Ｎ，−ジアルキルアミノ）フェニル、２，３−ジ（Ｎ，Ｎ，−ジアルキルアミノ）フェニル、ｐ−フェニレンオキシド、ｐ−フェニレンスルフィド、ｐ−フェニレンアミノ、ｐ−フェニレンビニレン、フルオレンなどのベンゼン誘導体；ナフタレン、アントラセン、テトラセン、ペンタセン、ヘキサセン、ヘプタセン、ナフチレンビニレン、ペリナフタレン、アミノピレン、フェナントレンなどのアセン誘導体；Ｎ−アルキルカルバゾールなどのカルバゾール誘導体；ピリミジン、ピリダジン、トリアジン、ピラジン、キノリン、プリンなどのピリジン誘導体；３−アルキルフランなどのフラン誘導体；Ｎ−アルキルピロール、エチレン−３，４−ジオキシピロール、プロピレン−３，４−ジオキシピロールなどのピロール誘導体；チオフェンビニレン、アルキルチオフェン、エチレン−３，４−ジオキシチオフェン、プロピレン−３，４−ジオキシチオフェン、チエノチオフェン、チエノフラン、チエノピラジン、イソチアナフテンなどのチオフェン誘導体；及びアセチレン、オキサジアゾール、チアジル、セレノフェン、テルロフェン、イミダゾール、オキサゾール、チアゾール、ピラゾール、イソキサゾール、イソチアゾール、ベンゾトリアゾール、ピラン、ベンゾチアジアゾール、ベンゾオキサジアゾールなどのπ電子系共役化合物、からなる群から選ばれる少なくとも１つの化合物を含んでもよい。【００２７】
また、発色層３及び電解質層４は、後述するように、π電子系共役モノマーと電解質とを含むモノマー含有電解質層から形成される。ここで、π電子系共役モノマーの濃度は、モノマー含有電解質全体に対して、０．００１〜１．０［モル／ｌ］の濃度であればよく、好ましくは０．０１〜０．５［モル／ｌ］の濃度である。π電子系共役モノマーの濃度が０．００１［モル／ｌ］以下であれば、電気化学重合により製膜しても、発色層３として使用するのに不十分な膜厚であったり、製膜性に乏しかったりするためである。一方、π電子系共役モノマーの濃度が１．０［モル／ｌ］以上であれば、電気化学重合により製膜されなかった未反応モノマーが多くなりすぎ、紫外線照射、もしくは加熱処理によって失活させる工程が必須になる。さらに、その失活工程においても残モノマーが出てしまった場合は、その後、順電圧・逆電圧をかけて発色／消色を繰り返す度に、意図しない電極側にも製膜されてしまうため好ましくない。【００２８】
電解質層４としては、どのような形態の電解質であっても構わない。例えば溶液状のものならばイオン伝導度が大きいために応答速度、駆動電圧・電流を小さくすることが出来る。また、ゲル状及び固体状のものならば漏洩することがない信頼性の高い素子を提供することが出来る。溶液状の電解質としては、アセトニトリル、ブチロラクトン、炭酸プロピレン、テトラヒドロフランなどの有機溶媒に、支持電解質として、ＬｉＣｌＯ４、ＬｉＡｓＦ６、ＬｉＰＦ６、ＬｉＢＦ４などのリチウム塩；（Ｃ４Ｈ９）４Ｎ＋ＢＦ４−、（Ｃ４Ｈ９）４Ｎ＋ＰＦ６−、ＮＨ４ＢＦ４−、ＮＨ４ＰＦ６−などのアンモニウム塩；ｐ−トルエンスルホン酸ナトリウム、ドデシルベンゼンスルホン酸ナトリウムなどのスルホン酸塩、などを溶解させたものを用いることが一般的である。【００２９】
上記のように、電解質中に支持電解質を含む場合、モノマー含有電解質全体に対して、０．０１〜５．０［モル／ｌ］の支持電解質濃度であればよく、好ましくはπ電子系共役モノマーの濃度の約５〜１０倍である。支持電解質濃度が０．０１［モル／ｌ］以下であれば、イオン伝導が不十分であり、π電子系共役モノマーの電気化学重合を実行できない可能性がある。さらに、その後、順電圧・逆電圧をかけて発色／消色を繰り返す際に、応答速度が遅い、発色ムラが生じるなどの問題を起こす可能性が高いため好ましくない。一方、支持電解質濃度が５．０［モル／ｌ］以上であれば、支持電解質が飽和状態になり易く、析出してしまう可能性が高く好ましくない。【００３０】
また、電解質層４として、効率向上や安全性向上を目的に常温溶融塩（イオン液体）を用いてもよい。イオン液体としては、以下に示すアニオン及びカチオンの、任意の組み合わせのものを用いることが出来る。アニオンとしては、例えばテトラフルオロボーレート、ヘキサフルオロホスフェート、トリフルオロメチルスルホニルイミド、ペンタフルオロエチルスルホニルイミドなどを有する化合物が挙げられる。カチオンとしては、例えば、エチルメチルイミダゾリウムやメチルブチルイミダゾリウムなどのイミダゾリウム系カチオン、ブチルメチルピロリジニウムやブチルピリジニウムなどのピロリジニウム系カチオン、ブチルトリメチルアンモニウムやジエチルメトキシエチルメチルアンモニウムなどのアンモニウム系カチオンなどを有する化合物が挙げられる。イオン液体を用いることで、高速応答性、良好なメモリ性を実現することが出来る。【００３１】
また、固体状の電解質としては、Ｔａ２Ｏ５、ＭｇＦ２などの固体電解質が用いられる。また、高分子固体電解質としては、ポリスチレンスルホン酸、ナフィオン（登録商標）などのようにイオン伝導を担う置換基を導入した高分子固体電解質を用いてもよいし、マトリクス（母材）高分子材料中に支持電解質を分散させたものを用いてもよい。マトリクス高分子としては、主鎖単位がそれぞれ−（Ｃ−Ｃ−Ｏ）ｎ−、−（Ｃ−Ｃ−Ｎ）ｎ−、−（Ｃ−Ｃ−Ｓ）ｎ−で表されるポリエチレンオキサイド、ポリエチレンイミン、ポリエチレンスルフィドが挙げられる。これらを主鎖構造として、枝分かれがあってもよい。また、ポリメチルメタクリレート、ポリフッ化ビニリデンクロライド、ポリカーボネートなども好ましい。固体状の電解質によって電解質層４を形成する際には、前記マトリクス高分子に所要の可塑剤を加えてもよい。好ましい可塑剤としては、マトリクス高分子が親水性の場合には、水、エチルアルコール、イソプロピルアルコールおよびこれらの混合物等が好ましく、疎水性の場合にはプロピレンカーボネート、ジメチルカーボネート、エチレンカーボネート、γ−ブチロラクトン、アセトニトリル、スルホラン、ジメトキシエタン、エチルアルコール、イソプロピルアルコール、ジメチルホルムアルデヒド、ジメチルスルホキシド、ジメチルアセトアミド、ｎ−メチルピロリドンおよびこれらの混合物が好ましい。また、前記マトリクス高分子中に分散せしめる支持電解質としては、ＬｉＣｌ、ＬｉＢｒ、ＬｉＩ、ＬｉＢＦ４、ＬｉＣｌＯ４、ＬｉＰＦ６、ＬｉＣＦ３ＳＯ３などのリチウム塩；ＫＣｌ、ＫＩ、ＫＢｒなどのカリウム塩；ＮａＣｌ、ＮａＩ、ＮａＢｒなどのナトリウム塩；或いはホウフッ化テトラエチルアンモニウム、過塩素酸テトラエチルアンモニウム、ホウフッ化テトラブチルアンモニウム、過塩素酸テトラブチルアンモニウム、テトラブチルアンモニウムハライドなどのテトラアルキルアンモニウム塩を挙げることが出来る。上述の４級アンモニウム塩（テトラアルキルアンモニウム塩）のアルキル鎖長は不揃いでもよい。【００３２】
また、π電子系共役モノマーで形成される発色層３以外の発色層として、エレクトロクロミックを呈する材料であれば任意の材料を併用することができ、例えば無機系としてはＩｒＯｘ、ＮｉＯｘ、ＷＯ３、ＭｏＯ３、ＴｉＯ２などが挙げられる。また、有機−無機複合材料としてはニッケルフタロシアニンなどが挙げられる。【００３３】
第２絶縁性基板６としては、透明であっても不透明であってもよく、種々の材料をもちいることができる。例えば、第２絶縁性基板６として、石英ガラス基板、白板ガラス基板などのガラス基板、セラミック基板、紙基板、木材基板を用いることが可能である。さらに、これらに限定されず、第２絶縁性基板６として、ポリエチレンナフタレート、ポリエチレンテレフタレートなどのエステル、ポリアミド、ポリカーボネート、酢酸セルロースなどのセルロースエステル、ポリフッ化ビニリデン、ポリ（テトラフルオロエチレン−ｃｏ−ヘキサフルオロプロピレン）などのフッ素ポリマー、ポリオキシメチレンなどのポリエーテル、ポリアセタール、ポリスチレン、ポリエチレン、ポリプロピレン、メチルペンテンポリマーなどのポリオレフィン、およびポリイミド−アミドやポリエーテルイミドなどのポリイミドなどの合成樹脂基板を用いることができる。これら合成樹脂を基板として用いる場合には、容易に曲がらないような剛性基板状にすることも可能であるが、可撓性をもったフィルム状の構造とすることも可能である。また、対向電極５が十分な剛性を有する場合には、第２絶縁性基板６を設けなくてもよい。【００３４】
対向電極５としては、透明であっても不透明であってもよく、種々の金属材料、高分子材料、セラミック材料および半導体材料などの導電性材料を用いることができるが、一般的に高い電気伝導率に起因して、金属材料が好ましく、例えば、リチウム、ベリリウム、マグネシウム、カルシウム、ストロンチウム、バリウム、ホウ素、アルミニウム、ガリウム、インジウム、銀、金、銅、ニッケル、パラジウム、白金、クロム、モリブデン、タングステン、マンガン、ニッケル、コバルトおよびこれらの酸化物ならびにそれらの組み合わせまたは合金を用いることができる。もちろん、対向電極５の材料は、これらに限定されない。特に金、銀及び銅は高導電性及び化学的不活性なため、より好適である。【００３５】
また、対向電極５の上に高反射率の材料を積層させてもよい。これにより、外部から入射した光の対向電極５側での光反射効率を向上させることができる。そして、ＥＣ表示素子の視認性を向上させることができる。【００３６】
また、対向電極５の上に、表示電極２上の発色層３の酸化還元反応を補償する目的で、電圧印加により酸化還元反応を起こす材料層を予め設けても良い。エレクトロクロミック表示素子は素子全体として酸化還元により電子の授受が成立するため、表示電極２及び対向電極５の両方に、酸化還元反応を起こす発色層や材料層を設けたほうが好ましい。これにより、表示電極２及び対向電極５の両者で同時に酸化還元反応が起こり、ＥＣ表示素子の寿命、応答速度などを高めることができる。電圧印加により酸化還元反応を起こす材料としては、無機系、有機系、有機−無機複合体系のいずれでもよい。【００３７】
例えば無機系としては、ＩｒＯｘ、ＮｉＯｘ、ＷＯ３、ＭｏＯ３、ＴｉＯ２、ＲｕＯｘ、Ａｇ、ＡｇＣｌ、ＺｒＯｘ、ＣｅＯｘなどが挙げられる。また、例えば有機系としては、ビオローゲン誘導体、テレフタル酸誘導体などの低分子有機化合物；アニリン；主鎖にホウ素を導入できる構造を有するπ電子系共役モノマー；ピランに代表される芳香環の一部の炭素が酸素に置換されたπ電子系共役モノマー；２，３−ジアルキルフェニル、２，５−ジアルキルフェニル、２，３，５，６−テトラアルキルフェニル、２，３−アルコキシフェニル、２，５−アルコキシフェニル、２，３，５，６−テトラアルコキシフェニル、２−（Ｎ，Ｎ，−ジアルキルアミノ）フェニル、２，５−ジ（Ｎ，Ｎ，−ジアルキルアミノ）フェニル、２，３−ジ（Ｎ，Ｎ，−ジアルキルアミノ）フェニル、ｐ−フェニレンオキシド、ｐ−フェニレンスルフィド、ｐ−フェニレンアミノ、ｐ−フェニレンビニレン、フルオレンなどのベンゼン誘導体；ナフタレン、アントラセン、テトラセン、ペンタセン、ヘキサセン、ヘプタセン、ナフチレンビニレン、ペリナフタレン、アミノピレン、フェナントレンなどのアセン誘導体；Ｎ−アルキルカルバゾールなどのカルバゾール誘導体；ピリミジン、ピリダジン、トリアジン、ピラジン、キノリン、プリンなどのピリジン誘導体；３−アルキルフランなどのフラン誘導体；Ｎ−アルキルピロール、エチレン−３，４−ジオキシピロール、プロピレン−３，４−ジオキシピロールなどのピロール誘導体；チオフェンビニレン、アルキルチオフェン、エチレン−３，４−ジオキシチオフェン、プロピレン−３，４−ジオキシチオフェン、チエノチオフェン、チエノフラン、チエノピラジン、イソチアナフテンなどのチオフェン誘導体；及びアセチレン、オキサジアゾール、チアジル、セレノフェン、テルロフェン、イミダゾール、オキサゾール、チアゾール、ピラゾール、イソキサゾール、イソチアゾール、ベンゾトリアゾール、ピラン、ベンゾチアジアゾール、ベンゾオキサジアゾールなどのπ電子系共役化合物、からなる群から選ばれる少なくとも１つの化合物で構成される電子系共役高分子などが挙げられる。【００３８】
例えば、有機−無機複合体系としては、アルミニウム、チタン、インジウム、カドミウム、マンガン、鉄、銅、銀、スズ、アンチモン、鉛、ナトリウム、ルテニウム、カルシウム、ニッケルなどの金属を含む配位子と、その配位子と水素結合、イオン結合、静電気的引力、原子間力などの結合によって結合する部位を少なくとも一つを有する有機化合物との複合体が挙げられる。有機−無機複合体系について更に詳細に例示すれば、プルシアンブルー誘導体、フェロセン誘導体などが挙げられる。【００３９】
また、対向電極５上に材料層として発色層を設けてもよい。すなわち、表示電極２及び対向電極５の両方に、発色層を設けてもよい。この場合、対向電極５上の発色層は、発色−消色の色コントラストが極めて低いことが好ましい。２つの発色層がエレクトロクロミックにより大きな色変化を起こした場合、表示電極２の発色層３を透過してきた光が、対極電極４の発色層を透過もしくは反射すると、色調をさらに変化させてしまうからである。【００４０】
また、表示電極２と対向電極５の間に、電極同士が接触しショートすることを防ぐ目的で、絶縁層を設けてもよい。絶縁層としては、電極間のバリアとして機能し得る任意の適切な材料を用いる。これにより、絶縁層は、電気バリアを提供し、電極間が電気的にショートすることを防ぎ得る。従って、絶縁層は、実質的にピンホールを含まず、そして約１０８Ωｃｍ以上、好ましくは約１０１２Ωｃｍ以上の電気抵抗を有する高抵抗率材料から作製されることが望ましい。また、適切な高抵抗率材料としては、窒化ケイ素、窒化ホウ素、窒化アルミニウム、酸化ケイ素、酸化アルミニウム、ポリイミド、ポリフッ化ビニリデンおよびパリレン（ｐａｒｙｌｅｎ）が含まれるが、これらに限定されない。【００４１】
次に、ＥＣ表示素子の駆動について図２を用いて説明する。図２は本発明の実施の形態に係るＥＣ表示素子の駆動を示す概略一部断面図である。【００４２】
図２に示すように、順電圧・逆電圧をかけることによって、電解質層４を通して発色層３のＥＣ材料にイオンがドープ・脱ドープされ、発色／消色が繰り返される。具体的には、電圧を印加し、アニオンがドープされると、ＥＣ材料が酸化される。そして、逆方向に電圧を印加し、ドープされたアニオンが脱ドープされると、酸化されたＥＣ材料が還元される。このように、電界印加によって可逆的な酸化還元反応が起こり、それに伴った発色／消色が起こる。ＥＣ材料には保持性があるため、電圧を切ったとしても発色／消色が変化することはない。このように、発色層３の色が変化することにより、表示を変化させることができる。【００４３】
具体的には、外部からＥＣ表示素子内に入射した光が発色層３を通過して対向電極５側で反射する。そして、反射した光は、再び発色層３を通過して視認側に出射される。発色層３を通過して視認側に光が出射することにより、発色層３の色が表示される。例えば、ドープ又は脱ドープによって、発色層３が発色した場合、発色層３の発色が表示される。そして、逆方向に電圧を印加することによって、発色層３が消色した場合、白等の背景色が表示される。このように、発色層３を酸化・還元させることにより、発色層３の色が変化し、表示を変化させることができる。【００４４】
また、上記では、ＥＣ表示素子の一部について説明したが、発色層３をマトリクス状に配置し、それぞれの発色層３を選択的に酸化又は還元させて表示を行うこともできる。さらには、発色層３として、例えば減法混色に用いられるシアン（Ｃ）、マゼンタ（Ｍ）、イエロー（Ｙ）の発色が可能な色素を適用し、Ｃ、Ｍ、Ｙ発色層を積層した構成としてもよい。これにより、フルカラー発色が可能なＥＣ表示素子が得られる。【００４５】
本実施の形態にかかるＥＣ表示素子では、発色層３として、π電子系共役モノマー由来のπ電子系共役高分子を用いる。この場合、電気化学重合によってπ電子系共役高分子を製膜することができるため、緻密な膜を得ることができる。これにより、ＥＣ表示素子の発色ムラがなく、優れたコントラスト、解像度、高発色効率を実現することができ、表示特性が良好なＥＣ表示素子を得ることができる。【００４６】
続いて、ＥＣ表示素子の製造方法を図３を用いて説明する。図３は、本発明の実施の形態にかかるＥＣ表示素子の製造方法を示す概略一部断面図である。【００４７】
まず、第１絶縁性基板１上に表示電極２を形成する。具体的には、ガラス基板等の絶縁性基板上にＩＴＯ等の透明導電性膜を形成する。また、第２絶縁性基板６上に対向電極５を形成する。具体的には、ガラス基板等の絶縁性基板上に金属等の導電性膜を形成する。そして、モノマー含有電解質層８及びスペーサー７を介在させて、表示電極２及び対向電極５を対向配置させる。換言すると、電極間に、モノマー含有電解質層８が充填された構成となる。このように、本実施の形態では、後述する発色層３を形成する前に、ＥＣ表示素子を組み立てる。これにより、製造工程を簡素化することができ、簡便にＥＣ表示素子を製造することができる。ここでは、モノマー含有電解質層８として、少なくとも１種のπ電子系共役モノマーと電解質を含む層が設けられている。このモノマー含有電解質層８が後の工程で、発色層３及び電解質層４を形成する。また、後の工程で表示電極２及び対向電極５の両者に同時に発色層３を設ける場合、π電子系共役モノマーを２種類含んでいてもよい。また、それらの組み合わせとしては、例えば、酸化重合するタイプのｐ型と還元重合するタイプのｎ型の組み合わせであったり、重合電位の異なる２種類のｐ型またはｎ型であったりすればよい。以上の工程により、図３に示す構成となる。【００４８】
次に、π電子系共役モノマーを電気化学重合（電解重合）させることにより、表示電極２及び対向電極５のうち、少なくともいずれか一方に選択的にπ電子系共役高分子膜を製膜する。本実施の形態では、表示電極２上にπ電子系共役高分子膜を製膜し、発色層３及び電解質層４を形成する。この際、用いるπ電子系共役モノマーの種類や製膜したい電極を加味した上で、表示電極２、対向電極５に順電圧・逆電圧のいずれを印加するか決定すればよい。具体的には、モノマー含有電解質層８を挟持する表示電極２及び対向電極５に電圧を印加する。これにより、モノマー含有電解質層８のπ電子系共役モノマーと表示電極２との間で電子の授受が行われ、重合反応が開始する。そして、表示電極２上に、π電子系共役高分子が析出し、π電子系共役高分子膜を含む発色層３が形成される。そして、π電子系共役高分子が析出し、残存するモノマー含有電解質層８が電解質層４となる。本発明における電気化学重合法では、電圧の印加を止めた後でも、モノマーが残存していれば再び電圧を印加することで重合反応を再開でき、またモノマーが残存していなければモノマーを追加注入して再び電圧を印加すれば重合反応を再開できる。これにより、π電子系共役高分子膜を含む発色層３の膜厚等を精度良く調節することができる。なお、発色層３及び電解質層４を形成した後に、必要に応じて、未反応π電子系共役モノマーを紫外線照射、もしくは加熱処理によって失活させてもよい。これにより、順電圧・逆電圧をかけて発色／消色を繰り返す際に、対向電極５にπ電子系共役高分子が析出されることを抑制することができる。【００４９】
また、電圧を印加する時間は、用いる電極の導電性、π電子系共役モノマーの種類、電解質の種類などに応じて変わるので一概には言えないが、印加電圧とともに電流値、電流密度などを測定しておき、電流値が一定になってから十分時間経過させる程度とする。もしくは、電気化学重合により製膜が進むと着色が観察される場合、電圧を印加する時間は、分光光度計によって色変化を測定しておき、吸光度が一定値になってから十分時間経過させる程度とする。これによって、重合反応終了とみなすことが出来る。以上の工程により、発色層３及び電解質層４が形成され、図１に示されるようなＥＣ表示素子が製造される。【００５０】
上記のＥＣ表示素子の製造方法によれば、ＥＣ表示素子を組み立てた後に、π電子系共役モノマーを電気化学的に重合させるため、π電子系共役高分子膜が製膜された基板を別途用意する必要がない。従って、本実施の形態にかかるＥＣ表示素子の製造方法を用いることにより、生産性が向上する。また、高価なπ電子系共役モノマーの使用量を必要最低限に抑制できるため、低コスト化を実現することができる。更には、電気化学重合によって緻密な膜が形成されるため、発色ムラがなく、優れたコントラスト、解像度、高発色効率が実現される。
【実施例】
【００５１】
以下、製造例および実施例により本発明を更に具体的に説明するが、本発明はこれらの実施例に限定されるものではない。
［用いた試料］
ピロール（和光純薬）
アニリン（和光純薬）
３−メチルチオフェン（和光純薬）
２，５−ジクロロベンゾニトリル（和光純薬）
ブチルメチルイミダゾリウムテトラフルオロホウ酸塩（ＢＭＩＭ−ＢＦ４）（和光純薬）
アセトニトリル（ＡＣＮ）（和光純薬）
テトラヒドロフラン（ＴＨＦ）（和光純薬）
テトラブチルアンモニウムヘキサフルオロリン酸塩（ＴＢＡ−ＰＦ６）（和光純薬）
ヘキサフルオロリン酸アンモニウム（ＮＨ４ＰＦ６）（和光純薬）
ｐ−トルエンスルホン酸（和光純薬）
ＩＴＯ分散液（ＳＵＦＰ−ＨＸ：住友金属鉱山製）
ＰＥＤＯＴ／ＰＳＳ分散液（Ｂａｙｔｒｏｎ  Ｐ  ＨＣ  Ｖ４：ティーエーケミカル製）
ＩＴＯガラス基板（ジオマテック製）
スチレン−エチレン／プロピレン−スチレンブロック共重合体（Ｓ２００２：クラレ製スチレン系熱可塑性エラストマー「セプトン」（登録商標））【００５２】
［実施例１］
モノマー含有電解質層８の材料として、０．０１［モル／ｌ］のピロールを含むＢＭＩＭ−ＢＦ４を１ｍｌ調整した。すなわち、π電子系共役モノマーとしてピロール、電解質としてイオン液体であるＢＭＩＭ−ＢＦ４を用いた。なお、上記の濃度は、モノマー含有電解質全体、すなわちモノマー含有電解質層８の材料全体に対する濃度である。また、以下に示す実施例及び比較例においても同様である。次に、厚み４０μｍのＳ２００２フィルムの１ｃｍ×１ｃｍの面積をくり貫き、枠状になったものをスペーサー７兼接着層として用いた。そして、スペーサー７内に、０．０１［モル／ｌ］のピロールを含むＢＭＩＭ−ＢＦ４溶液を３０μｌ注入し、２枚のＩＴＯガラス基板で挟み込んだ。すなわち、第１、第２絶縁性基板１、６としてガラス基板、表示電極２及び対向電極５としてＩＴＯを用いた。この２枚の電極に、１．５Ｖの直流電源と電流計をつないで回路を形成させた。回路を閉じて、電極それぞれに順電圧・逆電圧を印加し、ピロールの重合反応を開始させた。そして、電流計の電流値が一定値になるまで静置し、その後さらに５分間電圧印加し続けた。これにより、重合反応が終了し、陽極に黒色のポリピロール膜が形成されていることが確認された。すなわち、π電子系共役高分子膜としてポリピロール膜が形成されていることが確認された。確認後、順電圧・逆電圧を反転させると、直ちに陽極上のポリピロール膜はエレクトロクロミック性を示し、紫色〜黄色の色変化を示した。最後に、２枚のＩＴＯガラス基板を剥がし、陰極側を観察したところ、陰極側にポリピロール膜が形成されていないことを確認した。【００５３】
［実施例２］
モノマー含有電解質層８の材料として、蒸留水に、０．０５［モル／ｌ］のアニリン、０．０５［モル／ｌ］のｐ−トルエンスルホン酸、０．１［モル／ｌ］のＮＨ４ＰＦ６を溶解させた混合液を１ｍｌ調整した。すなわち、π電子系共役モノマーとしてアニリン、支持電解質としてＮＨ４ＰＦ６を用いた。次に、厚み４０μｍのＳ２００２フィルムの１ｃｍ×１ｃｍの面積をくり貫き、枠状になったものをスペーサー７兼接着層として用いた。そして、スペーサー７内に、０．０５［モル／ｌ］アニリン／０．０５［モル／ｌ］ｐ−トルエンスルホン酸／０．１［モル／ｌ］ＮＨ４ＰＦ６の水溶液を３０μｌ注入し、２枚のＩＴＯガラス基板で挟み込んだ。すなわち、第１、第２絶縁性基板１、６としてガラス基板、表示電極２及び対向電極５としてＩＴＯを用いた。この２枚の電極に、１．５Ｖの直流電源と電流計をつないで回路を形成させた。回路を閉じて、電極それぞれに順電圧・逆電圧を印加し、アニリンの重合反応を開始させた。そして、電流計の電流値が一定値になるまで静置し、その後さらに１５分間電圧印加し続けた。これにより、重合反応が終了し、陽極に紫色のポリアニリン膜が形成されていることが確認された。すなわち、π電子系共役高分子膜としてポリアニリン膜が形成されていることが確認された。確認後、順電圧・逆電圧を反転させると、直ちに陽極上のポリアニリン膜はエレクトロクロミック性を示し、紫色〜黄色〜緑色の色変化を示した。最後に、２枚のＩＴＯガラス基板を剥がし、陰極側を観察したところ、陰極側にポリアニリン膜が形成されていないことを確認した。【００５４】
［実施例３］
モノマー含有電解質層８の材料として、ＡＣＮに、０．００５［モル／ｌ］の３−メチルチオフェンと０．０５［モル／ｌ］のＴＢＡ−ＰＦ６を溶解させた混合液を１ｍｌ調整した。すなわち、π電子系共役モノマーとして３−メチルチオフェン、支持電解質としてＴＢＡ−ＰＦ６を用いた。次に、厚み４０μｍのＳ２００２フィルムの１ｃｍ×１ｃｍの面積をくり貫き、枠状になったものをスペーサー７兼接着層として用いた。そして、スペーサー７内に、０．００５［モル／ｌ］３−メチルチオフェン／０．０５［モル／ｌ］ＴＢＡ−ＰＦ６のＡＣＮ溶液を３０μｌ注入し、２枚のＩＴＯガラス基板で挟み込んだ。すなわち、第１、第２絶縁性基板１、６としてガラス基板、表示電極２及び対向電極５としてＩＴＯを用いた。この２枚の電極に、１．５Ｖの直流電源と電流計をつないで回路を形成させた。回路を閉じて、電極それぞれに順電圧・逆電圧を印加し、３−メチルチオフェンの重合反応を開始させた。そして、電流計の電流値が一定値になるまで静置し、その後さらに１５分間電圧印加し続けた。これにより、重合反応が終了し、陽極に赤色のポリ（３−メチルチオフェン）膜が形成されていることが確認された。すなわち、π電子系高分子膜としてポリ（３−メチルチオフェン）膜が形成されていることが確認された。確認後、順電圧・逆電圧を反転させると、直ちに陽極上のポリ（３−メチルチオフェン）膜はエレクトロクロミック性を示し、赤色〜濃青色の色変化を示した。最後に、２枚のＩＴＯガラス基板を剥がし、陰極側を観察したところ、陰極側にポリ（３−メチルチオフェン）膜が形成されていないことを確認した。【００５５】
［実施例４］
モノマー含有電解質層８の材料として、ＴＨＦに、０．０１［モル／ｌ］の２，５−ジクロロベンゾニトリルと０．１［モル／ｌ］のＴＢＡ−ＰＦ６を溶解させた混合液を１ｍｌ調整した。すなわち、π電子系共役モノマーとして２，５−ジクロロベンゾニトリル、支持電解質としてＴＢＡ−ＰＦ６を用いた。次に、厚み４０μｍのＳ２００２フィルムの１ｃｍ×１ｃｍの面積をくり貫き、枠状になったものをスペーサー７兼接着層として用いた。そして、スペーサー７内に、０．０１［モル／ｌ］２，５−ジクロロベンゾニトリル／０．１［モル／ｌ］ＴＢＡ−ＰＦ６のＴＨＦ溶液を３０μｌ注入し、２枚のＩＴＯガラス基板で挟み込んだ。すなわち、第１、第２絶縁性基板１、６としてガラス基板、表示電極２及び対向電極５としてＩＴＯを用いた。この２枚の電極に、３．０Ｖの直流電源と電流計をつないで回路を形成させた。回路を閉じて、電極それぞれに順電圧・逆電圧を印加し、２，５−ジクロロベンゾニトリルの重合反応を開始させた。そして、電流計の電流値が一定値になるまで静置し、その後さらに３０分間電圧印加し続けた。これにより、重合反応が終了し、陰極に茶褐色のポリ（ベンゾニトリル−２，５−ジイル）膜が形成されていることが確認された。すなわち、π電子系高分子膜としてポリ（ベンゾニトリル−２，５−ジイル）膜が形成されていることが確認された。確認後、順電圧・逆電圧を反転させると、直ちに陰極上のポリ（ベンゾニトリル−２，５−ジイル）膜はエレクトロクロミック性を示し、茶褐色〜薄茶色の色変化を示した。最後に、２枚のＩＴＯガラス基板を剥がし、陽極側を観察したところ、陽極側にポリ（ベンゾニトリル−２，５−ジイル）膜が形成されていないことを確認した。【００５６】
［実施例５］
第１、第２絶縁性基板１、６としてのガラス基板上に、ＩＴＯ分散液を塗布し、溶媒を乾燥させた後、１２０℃、３０分間加熱して、表示電極２及び対向電極５としてＩＴＯを形成した。このＩＴＯが形成されたガラス基板の全光線透過率を測定したところ、８５％であった。さらに、抵抗率計（ロレスターＦＰ：三菱化学製）を用いて、四探針プローブ法にて表面抵抗値を測定した。測定試験片の面内任意の５点を測定したところ、得られた値の平均値は４５０［Ω／□］であった。【００５７】
モノマー含有電解質層８の材料として、０．０１［モル／ｌ］のピロールを含むＢＭＩＭ−ＢＦ４を１ｍｌ調整した。すなわち、π電子系共役モノマーとしてピロール、電解質としてイオン液体のＢＭＩＭ−ＢＦ４を用いた。次に、厚み４０μｍのＳ２００２フィルムの１ｃｍ×１ｃｍの面積をくり貫き、枠状になったものをスペーサー７兼接着層として用いた。そして、スペーサー７内に、０．０１［モル／ｌ］ピロールのＢＭＩＭ−ＢＦ４溶液を３０μｌ注入し、２枚の電極で挟み込んだ。この２枚の電極に１．５Ｖの直流電源と電流計をつないで回路を形成させた。回路を閉じて、電極それぞれに順電圧・逆電圧を印加し、ピロールの重合反応を開始させた。そして、電流計の電流値が一定値になるまで静置し、その後さらに１０分間電圧印加し続けた。これにより、重合反応が終了し、陽極に黒色のポリピロール膜が形成されていることが確認された。すなわち、π電子系高分子膜としてポリピロール膜が形成されていることが確認された。確認後、順電圧・逆電圧を反転させると、直ちに陽極上のポリピロール膜はエレクトロクロミック性を示し、紫色〜黄色の色変化を示した。最後に、２枚の電極を剥がし、陰極側を観察したところ、陰極側にポリピロール膜が形成されていないことを確認した。【００５８】
［実施例６］
第１、第２絶縁性基板１、６としてのガラス基板上に、ＰＥＤＯＴ／ＰＳＳ分散液を塗布し、溶媒を乾燥させて、表示電極２及び対向電極５としてのＰＥＤＯＴ膜を形成した。これらＰＥＤＯＴ膜が形成されたガラス基板の全光線透過率を測定したところ、８０％であった。さらに、抵抗率計（ロレスターＦＰ：三菱化学製）を用いて、四探針プローブ法にて表面抵抗値を測定した。測定試験片の面内任意の５点を測定したところ、得られた値の平均値は４００［Ω／□］であった。【００５９】
モノマー含有電解質層８の材料として、ＡＣＮに、０．０１［モル／ｌ］の３−メチルチオフェンと、０．１［モル／ｌ］のＴＢＡ−ＰＦ６を溶解させた混合液を１ｍｌ調整した。すなわち、π電子系共役モノマーとして３−メチルチオフェン、支持電解質としてＴＢＡ−ＰＦ６を用いた。次に、厚み４０μｍのＳ２００２フィルムの１ｃｍ×１ｃｍの面積をくり貫き、枠状になったものをスペーサー７兼接着層として用いた。そして、スペーサー７内に、０．０１［モル／ｌ］３−メチルチオフェン／０．１［モル／ｌ］ＴＢＡ−ＰＦ６のＡＣＮ溶液を３０μｌ注入し、２枚の電極で挟み込んだ。この２枚の電極に１．５Ｖの直流電源と電流計をつないで回路を形成させた。回路を閉じて、電極それぞれに順電圧・逆電圧を印加し、３−メチルチオフェンの重合反応を開始させた。そして、電流計の電流値が一定値になるまで静置し、その後さらに１５分間電圧印加し続けた。これにより、重合反応が終了し、陽極に赤色のポリ（３−メチルチオフェン）膜が形成されていることが確認された。すなわち、π電子系高分子膜としてポリ（３−メチルチオフェン）膜が形成されていることが確認された。確認後、順電圧・逆電圧を反転させると、直ちに陽極上のポリ（３−メチルチオフェン）膜はエレクトロクロミック性を示し、赤色〜濃青色の色変化を示した。最後に、２枚の電極を剥がし、陰極側を観察したところ、陰極側にポリ（３−メチルチオフェン）膜が形成されていないことを確認した。【００６０】
［比較例１］
モノマー含有電解質層８の材料として、ＡＣＮに、０．０００１［モル／ｌ］の３−メチルチオフェンと０．０１［モル／ｌ］ＴＢＡ−ＰＦ６を溶解させた混合液を１ｍｌ調整した。すなわち、π電子系共役モノマーとして３−メチルチオフェン、支持電解質としてＴＢＡ−ＰＦ６を用いた。次に、厚み４０μｍのＳ２００２フィルムの１ｃｍ×１ｃｍの面積をくり貫き、枠状になったものをスペーサー７兼接着層として用いた。そして、スペーサー７内に、０．０００１［モル／ｌ］３−メチルチオフェン／０．０１［モル／ｌ］ＴＢＡ−ＰＦ６のＡＣＮ溶液を３０μｌ注入し、２枚のＩＴＯガラス基板で挟み込んだ。すなわち、第１、第２絶縁性基板１、６としてガラス基板、表示電極２及び対向電極５としてＩＴＯを用いた。この２枚の電極に、１．５Ｖの直流電源と電流計をつないで回路を形成させた。回路を閉じて、電極それぞれに順電圧・逆電圧を印加し、３−メチルチオフェンの重合反応を開始させた。そして、電流計の電流値が一定値になるまで静置したが、均一な電気化学重合膜、すなわちπ電子系共役高分子膜は得られず、斑点状に製膜された。【００６１】
［比較例２］
モノマー含有電解質層８の材料として、ＡＣＮに、０．０１［モル／ｌ］のピロールと１０．０［モル／ｌ］のＴＢＡ−ＰＦ６を溶解させた混合液を１ｍｌ調整した。すなわち、π電子系共役モノマーとしてピロール、支持電解質としてＴＢＡ−ＰＦ６を用いた。次に、厚み４０μｍのＳ２００２フィルムの１ｃｍ×１ｃｍの面積をくり貫き、枠状になったものをスペーサー７兼接着層として用いた。そして、スペーサー７内に、０．０１［モル／ｌ］ピロール／１０．０［モル／ｌ］ＴＢＡ−ＰＦ６のＡＣＮ溶液を３０μｌ注入し、２枚のＩＴＯガラス基板で挟み込んだ。すなわち、第１、第２絶縁性基板１、６としてガラス基板、表示電極２及び対向電極５としてＩＴＯを用いた。この２枚の電極に、１．５Ｖの直流電源と電流計をつないで回路を形成させた。回路を閉じて、電極それぞれに順電圧・逆電圧を印加し、ピロールの重合反応を開始させた。そして、電流計の電流値が一定値になるまで静置し、その後さらに１５分間電圧印加し続けた。これにより、重合反応が終了し、陽極に黒色のポリピロール膜が形成されていることが確認された。すなわち、π電子系高分子膜としてポリピロール膜が形成されていることが確認された。確認後、順電圧・逆電圧を反転させると、陽極上のポリピロール膜はエレクトロクロミック性を示し、紫色〜黄色の色変化を示した。このＥＣ素子を一昼夜放置しておくと、支持電解質であるＴＢＡ−ＰＦ６の白色物質が基板表面に析出しているのが確認された。【００６２】
［比較例３］
表示電極側及び対向電極側にＩＴＯガラス基板を用いた。すなわち、第１、第２絶縁性基板１、６としてガラス基板、表示電極２及び対向電極５としてＩＴＯを用いた。そして、表示電極側のＩＴＯガラス基板上に、ＰＥＤＯＴ／ＰＳＳ分散液を塗布し、溶媒を乾燥させてπ電子系高分子膜としてのＰＥＤＯＴ膜を製膜した。電解質層４の材料として、ＡＣＮに、０．０１［モル／ｌ］のＴＢＡ−ＰＦ６を溶解させた混合液を１ｍｌ調整した。なお、ここでの濃度は、電解質全体に対する濃度である。次に、厚み４０μｍのＳ２００２フィルムの１ｃｍ×１ｃｍの面積をくり貫き、枠状になったものをスペーサー７兼接着層として用いた。そして、スペーサー７内に、０．０１［モル／ｌ］ＴＢＡ−ＰＦ６のＡＣＮ溶液を３０μｌ注入し、２枚のＩＴＯガラス基板で挟み込んだ。この２枚の電極に、１．５Ｖの直流電源と電流計をつないで回路を形成させた。このように、本比較例では、π電子系共役モノマーを用い電気化学重合によって発色層３を形成するのではなく、ＰＥＤＯＴ／ＰＳＳ分散液を塗布し、溶媒を乾燥させて発色層３を形成した。回路を閉じて、電極それぞれに順電圧・逆電圧を印加、反転させると、表示電極２上のＰＥＤＯＴ膜は、エレクトロクロミック性を示し、１分間ほどかけて濃青色〜薄青色の色変化を終えた。【００６３】
上記の実施例、比較例の結果をまとめて表１に示す。比較例１に示されたように、モノマー含有電解質に対するπ電子系共役モノマー濃度が０．００１〜１．０［モル／ｌ］の範囲外であり、０．０００１［モル／ｌ］と少ない場合は、均一なπ電子系共役高分子膜が製膜できなかった。また、比較例２に示されたように、モノマー含有電解質に対する支持電解質濃度が０．０１〜５．０［モル／ｌ］の範囲外であり、１０［モル／ｌ］と多い場合は、支持電解質が基板表面に析出してしまった。そして、比較例３に示されたように、π電子系高分子を溶解もしくは高度に分散させた液を塗布し、乾燥させ製膜する方法では、良好なπ電子系高分子膜を製膜しにくいため、ＥＣ表示素子の応答が遅くなった。一方、実施例に示すように、モノマー含有電解質に対して、π電子系共役モノマー濃度が０．００１〜１．０［モル／ｌ］の範囲内であり、支持電解質濃度が０．０１〜５．０［モル／ｌ］の範囲内である場合は、品質、特性に優れたＥＣ表示素子を得ることができた。【００６４】
【表１】
2009031422.tif 000003
【産業上の利用可能性】
【００６５】
本発明は、例えば、表示電極と対向電極との間に発色層及び電解質層を有するエレクトロクロミック表示素子の製造方法に利用される。
【図１】
2009031422.tif 000004
【図２】
2009031422.tif 000005
【図３】
2009031422.tif 000006
【国際調査報告】
2009031422.tif 000007
2009031422.tif 000008
2009031422.tif 000009
2009031422.tif 000010